(57)【要約】【課題】ＡｌＨ３の製造に際し、ジエチルエーテルの分離に寄与するＬｉＡｌＨ４の過剰使用量を低減し、かつジエチルエーテル分離性能を良好に維持する。【解決手段】ジエチルエーテル中でＬｉＡｌＨ４とＡｌＣｌ３とを、３＜（ＬｉＡｌＨ４／ＡｌＣｌ３）＜４の配合比で反応させてＡｌＨ３を合成し、該反応によって得られたＡｌＨ３を含むジエチルエーテル和物を真空下において６０℃超、１３０℃未満の温度で加熱してＡｌＨ３を分離回収する。前記加熱は、ジエチルエーテル和物全体で温度差が３℃以内となるように均一に行うのが望ましい。ＬｉＡｌＨ４の無駄な使用を極力少なくするとともに、合成されたＡｌＨ３ジエチルエーテル和物からジエチルエーテルを確実に除去して効率よく良質のＡｌＨ３が得らえる。【選択図】なし【特許請求の範囲】
【請求項１】
ジエチルエーテル中でＬｉＡｌＨ４とＡｌＣｌ３とを、３＜（ＬｉＡｌＨ４／ＡｌＣｌ３）＜４の配合比で反応させてＡｌＨ３を合成し、該反応によって得られたＡｌＨ３を含むジエチルエーテル和物を真空下において、６０℃超、１３０℃未満の温度で加熱してＡｌＨ３を分離回収することを特徴とする水素貯蔵材料の製造方法。
【請求項２】
前記加熱は、前記ＡｌＨ３を含むジエチルエーテル和物が全体での温度差が３℃以内となるように均一に行われることを特徴とする請求項１記載の水素貯蔵材料の製造方法。
【請求項３】
前記均一での加熱は、粉末化されたＡｌＨ３を含むジエチルエーテル和物に良伝熱性の材料を混合して加熱することにより行われることを特徴とする請求項２記載の水素貯蔵材料の製造方法。
【発明の詳細な説明】
【技術分野】
【０００１】
この発明は、水素吸蔵量に優れた水素貯蔵材料の製造方法に関するものである。
【背景技術】
【０００２】
環境問題や化石燃料の枯渇問題が叫ばれている中、化石燃料の代替エネルギーとして、燃焼しても水しか発生しない水素が注目を浴びている。水素を有効かつ簡便に貯蔵、輸送、供給可能な材料の開発が活発に行われており、水素を貯蔵する材料としては水素吸蔵合金があるが、質量やコストなどの課題が残されている。
最近では、水素貯蔵量が１０ｗｔ％以上と高いことからＡｌＨ３が注目されている。
このＡｌＨ３を得る簡単な合成方法としては、
式（１）：３ＬｉＡｌＨ４＋ＡｌＣｌ３→４ＡｌＨ３＋３ＬｉＣｌ
で示すように、（Ｃ２Ｈ５）２Ｏ中で、ＬｉＡｌＨ４とＡｌＣｌ３を反応させて合成する方法が古くから知られている（非特許文献１）。
【０００３】
しかし、上記反応式では得られるＡｌＨ３は溶媒和物、すなわちジエチルエーテル和物となって析出するため、水素貯蔵材料として用いるためには、ジエチルエーテルを除去しなければならない。
Ｆ．Ｍ．ＢｒｏｗｅｒらはＡｌＨ３ジエチルエーテル和物を単純に真空加熱しただけでは、ＡｌＨ３として残らず、Ａｌまで分解してしまうが、
式（２）：４ＬｉＡｌＨ４＋ＡｌＣｌ３→４ＡｌＨ３＋３ＬｉＣｌ＋ＬｉＡｌＨ４
のように、原料の配合モル比（ＬｉＡｌＨ４／ＡｌＣｌ３）を４にして式（１）より１モル分過剰にし、反応後もＬｉＡｌＨ４を存在させることで、ジエチルエーテル和物をほとんど含まないＡｌＨ３が得られると報告している（非特許文献２）。その理由は明らかではないが、未反応のＬｉＡｌＨ４が存在すると、ＡｌＨ３ジエチルエーテル和物からジエチルエーテルが分離しやすくなり、ジエチルエーテルをほとんど含まないＡｌＨ３が得られると推察される。
【０００４】
以下に、上記したＡｌＨ３の製造方法について説明する。
１．十分な量のジエチルエーテル中で、式（２）で示されるように原料の配合モル比（ＬｉＡｌＨ４／ＡｌＣｌ３）を４として、合成反応を起こす。このときＬｉＣｌは析出するが、ＡｌＨ３はジエチルエーテル和物として存在し、未反応のＬｉＡｌＨ４とともにジエチルエーテル中に溶解している。
２．反応後の溶液をろ過してＬｉＣｌを除去する。ろ過後の溶液にはＡｌＨ３ジエチルエーテル和物とＬｉＡｌＨ４が溶解している。
３．真空処理によりジエチルエーテルを蒸発させ、ＡｌＨ３ジエチルエーテル和物と未反応のＬｉＡｌＨ４を析出させる。
４．ＡｌＨ３ジエチルエーテル和物とＬｉＡｌＨ４が混ざった状態で、６０℃で加熱真空処理することにより、ＡｌＨ３ジエチルエーテル和物からジエチルエーテルを除去し、結晶ＡｌＨ３に変化させる。この方法では、ＬｉＡｌＨ４を過剰に存在させるために原料の配合モル比（ＬｉＡｌＨ４／ＡｌＣｌ３）を４以上にする必要がある。
５．上記結晶ＡｌＨ３とＬｉＡｌＨ４が混ざったものをフィルターにのせ、未反応のＬｉＡｌＨ４をジエチルエーテルで洗い流す。ＬｉＡｌＨ４はジエチルエーテルに溶けてフィルターの下に落ちるが、ＡｌＨ３はほとんど溶解しないので、フィルターの上に残る。
６．もう一度真空処理を行い、結晶ＡｌＨ３に付着したジエチルエーテルを除去し、ＡｌＨ３を得る。
【特許文献１】”Ｊ．Ａｍ．Ｃｈｅｍ．Ｓｏｃ．６９”、１９４７年発行、ｐ１１９９
【特許文献２】”Ｊ．Ａｍ．Ｃｈｅｍ．Ｓｏｃ．９８”、１９７６年発行、ｐ２４５０
【発明の開示】
【発明が解決しようとする課題】
【０００５】
前記したように、配合する原料のモル比（ＬｉＡｌＨ４／ＡｌＣｌ３）＝３においてＡｌＨ３の合成は可能であるが、ＡｌＨ３ジエチルエーテル和物からのジエチルエーテルの除去が非常に困難であるため、従来法では（ＬｉＡｌＨ４／ＡｌＣｌ３）＝４として、合成反応後に未反応のＬｉＡｌＨ４を存在させることにより、ジエチルエーテルの除去を容易にしている。
しかし、ＬｉＡｌＨ４を過剰に用いる条件での合成であるため、合成後に多量のＬｉＡｌＨ４が無駄になってしまう。このＬｉＡｌＨ４は非常に高価であり、状況によっては原料費の９０％を占めるので、無駄なＬｉＡｌＨ４の使用はＡｌＨ３の製造コストを高めてしまうという問題がある。したがって製造コストを削減するためにはＬｉＡｌＨ４の使用量を少なくすることが必要となる。
また、ＡｌＨ３からのジエチルエーテル除去が不十分であると、放出する水素にジエチルエーテルが混入するため、高純度水素を必要とする燃料電池などには好ましくない。
したがって、ジエチルエーテルを除去するためにはＬｉＡｌＨ４を多く投入した方が良いが、コストを削減するためにはＬｉＡｌＨ４を少なくした方が良いという相反することが要求される。
【０００６】
この発明は上記課題を解決するためになされたもので、従来法よりＬｉＡｌＨ４の使用量を減らし、無駄になるＬｉＡｌＨ４を低減するとともに、ジエチルエーテルの含有量が少ない高純度のＡｌＨ３を得ることができる方法を提供することを目的としている。
【課題を解決するための手段】
【０００７】
すなわち、本発明の水素貯蔵材料の製造方法のうち、請求項１記載の発明は、ジエチルエーテル中でＬｉＡｌＨ４とＡｌＣｌ３とを、３＜（ＬｉＡｌＨ４／ＡｌＣｌ３）＜４の配合比で反応させてＡｌＨ３を合成し、該反応によって得られたＡｌＨ３を含むジエチルエーテル和物を真空下において６０℃を超え、１３０℃未満となる温度範囲、好ましくは上限を１００℃を超えない温度範囲、さらに好ましくは７０℃以上９０℃以下の温度範囲で加熱してＡｌＨ３を分離回収することを特徴とする。
【０００８】
請求項２記載の水素貯蔵材料の製造方法の発明は、請求項１記載の発明において、前記加熱は、前記ＡｌＨ３を含むジエチルエーテル和物が全体での温度差が３℃以内となるように均一に行われることを特徴とする。
【０００９】
請求項３記載の水素貯蔵材料の製造方法の発明は、請求項２記載の発明において、前記均一での加熱は、粉末化されたＡｌＨ３を含むジエチルエーテル和物に良伝熱性の材料を混合して加熱することにより行われることを特徴とする。
【００１０】
本発明によれば、ＡｌＨ３の製造に用いるＬｉＡｌＨ４の使用量を従来よりも少なくするとともに、ＡｌＨ３結晶からジエチルエーテルを除去する際に、ＡｌＨ３の分解を招くことなくジエチルエーテルを効果的に除去することを可能にする。
【００１１】
ここで、ＬｉＡｌＨ４とＡｌＣｌ３との配合比を、３＜（ＬｉＡｌＨ４／ＡｌＣｌ３）＜４としたのは、３以下では、ＡｌＨ３結晶からジエチルエーテルを除去する際に過剰のＬｉＡｌＨ４の存在が期待されず、ジエチルエーテルの除去効率が低下する。一方、配合比が４以上になると、無駄になるＬｉＡｌＨ４の量が多くなり、製造コストをアップさせてしまう。
【００１２】
また、ＡｌＨ３結晶からジエチルエーテルを除去する際の加熱温度は、６０℃以下では脱エーテル速度が小さく脱エーテルに時間がかかりすぎる。またジエチルエーテル和物が十分に分解されずジエチルエーテルの除去が不十分となる。６０℃以上で脱エーテルが起こるが、１３０℃以上になると脱エーテル化したＡｌＨ３が急激に水素を放出してしまうので、温度範囲は６０℃を超え、１３０℃未満の温度範囲とする必要がある。好ましくは上限を１００℃を超えない温度範囲とする。さらに好ましくは７０℃以上９０℃以下の温度範囲で加熱する方が良い。
【００１３】
なお、ジエチルエーテル下でＬｉＡｌＨ４とＡｌＣｌ３とを上記配合比で反応させる際には、雰囲気を不活性雰囲気にして雰囲気中の水分及び酸素量を厳密に管理するのが望ましい。不活性雰囲気としては、窒素、ヘリウム、アルゴンなどのガスを用いることができる。また、雰囲気中の水分管理は、露点を−７０℃以下にすることにより行うのが望ましい。また、雰囲気中の酸素濃度は、０．２ｐｐｍ以下とするのが望ましい。これは雰囲気中の水分および酸素は、ＬｉＡｌＨ４や  ＡｌＣｌ３と反応してしまうので、その反応を抑制するためである。
【００１４】
上記反応においては、ＬｉＣｌが副生成物として生成されるので、フィルターなどによって除去し、ジエチルエーテルを真空排気によって蒸散させることができる。残ったＡｌＨ３ジエチルエーテル和物は、僅かにＬｉＡｌＨ４を含んでおり、これを上記したように真空下で６０℃を超え、１３０℃未満となる温度範囲、好ましくは上限を１００℃を超えない温度範囲、さらに好ましくは７０℃以上９０℃以下の温度範囲で加熱する。この際に、ジエチルエーテル和物を均一に加熱することが望ましく、これによりジエチルエーテル和物を部分的に必要以上に高い温度で加熱したり、部分的に加熱が不十分になったりすることがない。全体の中の温度が３℃以上の差を有するに至ると、部分的に、加熱が不均一になってジエチルエーテルの除去が不十分になったり、ＡｌＨ３の分解が生じてしまったりする。
【００１５】
なお、ジエチルエーテル和物を均一に加熱する方法としては、良伝熱性の材料をジエチルエーテル和物中に混合し、これを加熱することによって加熱の均一性を高めることができる。良伝熱性材料の材質は、本発明としては特に限定されるものではないが、伝熱性がジエチルエーテル和物よりも十分に高く、かつジエチルエーテル和物との反応が生じない化学的に安定なものが望ましく、例えば、銅、アルミニウム、銀、金などを例示することができる。なお、前記における金属は純金属、合金のいずれであってもよい。この良伝熱性の材料は、粉粒状にして、同じく粉粒状としてジエチルエーテル和物と混合することで加熱均一性を一層高めることができる。
【００１６】
また、ジエチルエーテル和物を均一に加熱する方法としては、この他に、真空加熱する際、試料を入れる容器（例えばフラスコなど）の形に合わせたヒーターを用いたり、或いは、銅やアルミニウムなどの熱伝導性の良い材料で作られた容器にジエチルエーテル和物を収容して加熱したりする方法が挙げられる。さらに、この他に、雰囲気を汚染しないよう蒸気圧の低いオイルバスを用いる方法が挙げられる。これらの方法は、いずれを採用しても良く、また、複数を組み合わせるようにしてもよい。また、均一加熱方法がこれらに限定されるものでもない。なお、加熱中に粉粒状にしたジエチルエーテル和物を連続的または間欠的に撹拌すれば、加熱の均一性を向上させることができる。
【発明の効果】
【００１７】
以上説明したように、本発明の水素貯蔵材料の製造方法によれば、ジエチルエーテル中でＬｉＡｌＨ４とＡｌＣｌ３とを、３＜（ＬｉＡｌＨ４／ＡｌＣｌ３）＜４の配合比で反応させてＡｌＨ３を合成し、該反応によって得られたＡｌＨ３を含むジエチルエーテル和物を真空下において６０℃を超え、１３０℃未満となる温度範囲、好ましくは上限を１００℃を超えない温度範囲、さらに好ましくは７０℃以上９０℃以下の温度範囲で加熱してＡｌＨ３を分離回収するので、ＬｉＡｌＨ４の無駄な使用を極力少なくするとともに、合成されたＡｌＨ３ジエチルエーテル和物からジエチルエーテルを確実に除去して効率よく良質のＡｌＨ３を得ることができる。
【００１８】
具体的には、（ＬｉＡｌＨ４／ＡｌＣｌ３）＜４としたことにより、以下の効果が期待できる。
１．ＬｉＡｌＨ４の使用量の低減により、原料コストの削減効果がある。削減量ｘは０％＜ｘ＜２５％である
２．ＬｉＡｌＨ４の使用量の低減により、未反応のＬｉＡｌＨ４の洗い流し作業の容易性の改善効果がある。
３．ＬｉＡｌＨ４の使用量の低減により、ＡｌＨ３中に含まれるＬｉＡｌＨ４量の低減効果がある。
４．ＡｌＨ３中に含まれるジエチルエーテルの量を１ｗｔ％以下にすることができる。
【発明を実施するための最良の形態】
【００１９】
以下に、本発明の一実施形態を説明する。
ジエチルエーテルに、ＬｉＡｌＨ４とＡｌＣｌ３とを、３＜（ＬｉＡｌＨ４／ＡｌＣｌ３）＜４の配合比で溶かし、望ましくは水分および酸素量を厳密に管理した不活性ガス（例えば窒素）雰囲気下で反応を生じさせた。この際に、溶液の温度が３０℃を超えないように、溶質の混合等を行うのが望ましい。これは溶液の温度が３４．５℃を超えるとジエチルエーテルが沸騰、蒸発することによる未反応の原料の析出を抑制するためである。
上記反応が十分に進行した後、溶液をろ過して、反応によって生じた副生成物であるＬｉＣｌを除去する。ＬｉＣｌは溶液中に溶解せず沈殿するので、該ろ過によって容易に除去することができる。
【００２０】
上記ろ過の後、真空雰囲気にしてジエチルエーテル液を蒸発させて除去する。この結果、ＡｌＨ３ジエチルエーテル和物と溶液に過剰に含まれていたＬｉＡｌＨ４とが析出する。ジエチルエーテルは、ジエチルエーテル和物を構成するもの以外は残らないように蒸発をさせる。
得られた析出物は、所望により適宜の大きさに粉砕する。粉砕方法としては機械的な方法が一般的に用いられ、例えば数μｍ〜数十μｍの大きさに粉砕される。
【００２１】
上記析出物は、真空下において６０℃を超え、１３０℃未満となる温度範囲、好ましくは上限を１００℃を超えない温度範囲、さらに好ましくは７０℃以上９０℃以下の温度範囲で加熱してＡｌＨ３ジエチルエーテル和物のジエチルエーテルを分解除去する。該加熱に際しては、ＡｌＨ３ジエチルエーテル和物が全体で温度差が３℃を超えることがないように均一に加熱するのが望ましい。
例えば、熱伝導性が良好な銅やアルミニウムなどの粒体を粉粒状のジエチルエーテル和物に多数混合してさらに、熱伝導性の良好な銅などの容器に収納して加熱することができる。加熱に際しては容器内を適宜撹拌して加熱均一化を図る。
該加熱によってＡｌＨ３ジエチルエーテル和物が分解し、ジエチルエーテルが蒸発・除去される。
【００２２】
上記加熱によっても、ＡｌＨ３の他にはＬｉＡｌＨ４が残存している。これらに対し、再度ジエチルエーテルを加えて洗浄すると、ＬｉＡｌＨ４が容易に溶解する。一方、ＡｌＨ３は、ジエチルエーテルには殆ど溶解せずに固体状態を維持する。これらはろ過することによりＡｌＨ３を分離することができる。ただし、ＡｌＨ３には、上記洗浄によって使用したジエチルエーテルが付着しており、これを真空下に置くことで、ジエチルエーテルを蒸発除去することができる。
上記工程では、ＬｉＡｌＨ４の使用量が低減されており、それにも拘わらず、ＡｌＨ３を効果的に分離抽出することができる。また、分離されたＡｌＨ３にはジエチルエーテルは殆ど含まれておらず、良質のＡｌＨ３を得ることができる。
【実施例１】
【００２３】
以下に、本発明の実施例を説明する。
以下の実施例では、配合する原料のモル比（ＬｉＡｌＨ４／ＡｌＣｌ３）が３＜（ＬｉＡｌＨ４／ＡｌＣｌ３）＜４となるように、従来よりもＬｉＡｌＨ４を少なくしたとき、（ＬｉＡｌＨ４／ＡｌＣｌ３）＝４のときと同じ効果が得られるかどうかを確認した。
実施例として（ＬｉＡｌＨ４／ＡｌＣｌ３）＝３．５の結果を示し、また比較のため（ＬｉＡｌＨ４／ＡｌＣｌ３）＝３および４の結果を示した。
【００２４】
合成手順
（１）３．３３ｇのＡｌＣｌ３（無水）を２５ｍＬのジエチルエーテルに溶かし、ＡｌＣｌ３ジエチルエーテル溶液を作製した。原料の配合比（ＬｉＡｌＨ４／ＡｌＣｌ３）によらず、ＡｌＣｌ３の量は一定とした。
（２）１Ｍ−ＬｉＡｌＨ４ジエチルエーテル溶液８７．５ｍＬを、液温が３０℃を超えないように（１）の溶液に徐々に加え、合成反応を起こさせた。このときＬｉＣｌが沈殿した。また、比較例においては、加えるジエチルエーテルの溶液は（ＬｉＡｌＨ４／ＡｌＣｌ３）＝３のとき７５ｍＬ、ＬｉＡｌＨ４／ＡｌＣｌ３）＝４のとき１００ｍＬとした。
（３）合成反応後、ろ過によりＬｉＣｌを分離した。ろ過後の溶液にはＡｌＨ３ジエチルエーテル和物とＬｉＡｌＨ４（過剰分）が溶けている。なお、（ＬｉＡｌＨ４／ＡｌＣｌ３）＝３のとき、過剰のＬｉＡｌＨ４はないことになる。
（４）室温、真空排気によりＡｌＨ３ジエチルエーテル和物となっているエーテル以外のエーテルを全て蒸発させ、ＡｌＨ３ジエチルエーテル和物とＬｉＡｌＨ４（過剰分）を析出させた。
（５）析出した試料を乳鉢により細かく粉砕し、７０、８０、９０℃で２時間の３条件で真空加熱処理を行った。このとき試料が均一に加熱されるよう銅製容器に入れ、さらにＡｌＨ３の熱伝導が低いので熱が試料全体に伝わるように、直径３ｍｍ程度の良伝熱性の銅製ボールを試料全体に行き渡るように入れた。加熱中容器を定期的に振ると、この銅製ボールが試料を十分に攪拌することになり、より均一な試料を得ることができる。
（６）過剰のＬｉＡｌＨ４を除去するため、試料をガラスフィルターにのせ、ジエチルエーテルでＬｉＡｌＨ４を溶かし流した。加熱処理後のＡｌＨ３はほとんどジエチルエーテルに溶けないが、ＬｉＡｌＨ４はジエチルエーテルに溶けやすいので、ジエチルエーテルをかけ流すと、ＬｉＡｌＨ４はエーテルとともにフィルターの下に落ちるが、ＡｌＨ３はフィルター上に残る。
（７）上記によりＬｉＡｌＨ４を洗浄・除去した後、室温で１時間真空排気し、ＡｌＨ３に付着したジエチルエーテルを蒸発除去した。
【００２５】
図１に、析出後の試料の昇温過程（５Ｋ／ｍｉｎ）における質量数分析の結果を示した。質量数分析は、四重極型の質量数分析装置を用いて行った。
分析結果におけるＭａｓｓＮｏ．２は水素、ＭａｓｓＮｏ．３１はエーテルを示す。（ＬｉＡｌＨ４／ＡｌＣｌ３）＝３では、水素とエーテルの脱離が何れも４００Ｋ付近から開始し、ジエチルエーテルの脱離温度と水素放出温度が重なっているので、ＡｌＨ３のみを得ることが非常に難しいことを示唆している。この結果は、前記したＦ．Ｍ．Ｂｒｏｗｅｒらの報告に沿ったものである。
【００２６】
（ＬｉＡｌＨ４／ＡｌＣｌ３）＝４では、ジエチルエーテルの脱離は３５０Ｋ過ぎから３８０Ｋ程度で終了し、水素放出は３９５Ｋから始まっている。したがって、従来の報告通り（ＬｉＡｌＨ４／ＡｌＣｌ３）＝４ではジエチルエーテルを脱離しＡｌＨ３のみを得ることが可能であることが確認された。
【００２７】
本願発明のモル比範囲内の（ＬｉＡｌＨ４／ＡｌＣｌ３）＝３．５では、ジエチルエーテルの脱離は３６０Ｋから３８５Ｋ程度で終了し、水素放出は４００Ｋ以上で起こり、（ＬｉＡｌＨ４／ＡｌＣｌ３）＝４の場合と同様の現象が起こっていた。
【００２８】
図２は析出後の試料を７０℃、８０℃及び９０℃で等温保持したときの熱重量分析の結果を示す。熱重量分析は、水平作動トリプルコイル天秤を用いて行った。
（ＬｉＡｌＨ４／ＡｌＣｌ３）＝４および３．５では、７０、８０、９０℃で脱エーテルし、ＡｌＨ３を得ることが可能であるが、９０℃で１５０ｍｉｎ以上保持すると、徐々に水素が放出してしまう。
（ＬｉＡｌＨ４／ＡｌＣｌ３）＝３では、全温度においてジエチルエーテル脱離速度が遅く、ジエチルエーテルのみの脱離も困難であることがわかる。
【００２９】
図３に、前記真空加熱による析出後、７０℃、８０℃、９０℃で２時間熱処理した後の試料のＸＲＤプロファイルを示す。（ＬｉＡｌＨ４／ＡｌＣｌ３）＝３では、９０℃で脱離した試料にα−ＡｌＨ３相が見られるものの、全ての熱処理温度においてジエチルエーテル和物特有のブロードなパターンを示した。
（ＬｉＡｌＨ４／ＡｌＣｌ３）＝３．５では、析出した後の試料は（ＬｉＡｌＨ４／ＡｌＣｌ３）＝３で合成したときと同様に、ジエチルエーテル和物の回折パターンを示すが、熱処理後はエーテル和物の回折ピークは見られない。７０℃で熱処理した後はγ相、８０℃および９０℃で熱処理した後はα相とγ相の回折パターンが見られる。
（ＬｉＡｌＨ４／ＡｌＣｌ３）＝４では、９０℃でのαとγ相の構成比が異なるが、（ＬｉＡｌＨ４／ＡｌＣｌ３）＝３．５の場合と同じく、析出後はジエチルエーテル和物、７０〜８０℃ではγ相の回折パターンを示した。
【００３０】
以上の結果から、モル比が３＜（ＬｉＡｌＨ４／ＡｌＣｌ３）＜４でも、上記のように試料を均一に加熱することにより、従来の方法（ＬｉＡｌＨ４／ＡｌＣｌ３）＝４と同様に、エーテルが水素より低温で脱離するようになるので、エーテルをほとんど含有しないＡｌＨ３が得られることが分かった。また、ＬｉＡｌＨ４の使用量を大幅に低減できるので、製造コストを削減することが可能となる。
【図面の簡単な説明】
【００３１】
【図１】本発明の実施例における供試材の質量数分析結果を示す図である。
【図２】同じく、熱質量分析の結果を示す図である。
【図３】同じく、ＸＲＤプロファイルを示す図である。
【図１】
2008303107.tif 000002
【図２】
2008303107.tif 000003
【図３】
2008303107.tif 000004